(57)【要約】      （修正有）【課題】赤色や橙色が強調されて見え、さらに樹脂レンズとして眼鏡及びゴーグル等に使用され得る、眼鏡及びゴーグル用樹脂成形体を提供する。【解決手段】透明性樹脂１００質量部及びアンスラキノン系染料０．００２〜０．０１５質量部を含有する樹脂組成物を成形してなる樹脂成形体であって、可視光線透過率が２０〜５０％、５４０〜５６０ｎｍにおける透過率が１０〜４５％、６５０ｎｍにおける透過率が７０〜９０％であることを特徴とする。さらに６２０ｎｍにおける透過率が６０％以上であり、赤色及び橙色が強調される。【選択図】図１
2010204383.tif 000002
【特許請求の範囲】
【請求項１】
透明性樹脂１００質量部及びアンスラキノン系染料０．００２〜０．０１５質量部を含有する樹脂組成物を成形してなる樹脂成形体であって、可視光線透過率が２０〜５０％、５４０〜５６０ｎｍにおける透過率が１０〜４５％、６５０ｎｍにおける透過率が７０〜９０％であることを特徴とする、赤色が強調される、眼鏡及びゴーグル用樹脂成形体。
【請求項２】
さらに６２０ｎｍにおける透過率が６０％以上であり、赤色及び橙色が強調される、請求項１に記載の眼鏡及びゴーグル用樹脂成形体。
【請求項３】
さらに６００ｎｍにおける透過率が５０％以上である、請求項２に記載の眼鏡及びゴーグル用樹脂成形体。
【請求項４】
アンスラキノン系染料が、吸収極大を５３０〜６１０ｎｍに有し、かつ、樹脂成形体の透過率が７００ｎｍ以上の長波長域において８０％以上となるものである、請求項１〜３のいずれかに記載の眼鏡及びゴーグル用樹脂成形体。
【請求項５】
透明性樹脂が芳香族ポリカーボネート樹脂である、請求項１〜４のいずれかに記載の眼鏡及びゴーグル用樹脂成形体。
【請求項６】
請求項１〜５のいずれかに記載の樹脂成形体及び偏光フィルムを用いてなる、眼鏡及びゴーグル用樹脂レンズ。
【発明の詳細な説明】
【技術分野】
【０００１】
本発明は、赤色強調眼鏡及びゴーグル用樹脂成形体に関する。詳しくは、赤色や橙色が強調されて見える特性を有する、車両等の運転用、アウトドアスポーツ用あるいは色弱者用の眼鏡、ゴーグル、サングラス等に使用され得る眼鏡及びゴーグル用樹脂成形体、これを用いてなる眼鏡及びゴーグル用樹脂レンズに関する。
【背景技術】
【０００２】
眩しい太陽光線が乱反射する水面上において、赤色や橙色が使われた浮きの動きを見る釣り等のアウトドアスポーツ、あるいは赤信号灯やブレーキランプを識別するために車両の運転時等において、赤色や橙色がよりよく見えることが求められている。また、色弱者の矯正用眼鏡においても、赤色がより良く見えることが求められている。さらに、眼鏡及びゴーグル等は、とりわけスポーツ用途では、安全性や軽量性の観点から割れにくい樹脂製のレンズを使用することが求められている。
赤色を強調するスポーツ用あるいはドライブ用の眼鏡として、無機ガラスに酸化ネオジム及び酸化プラセオジウム等の希土類元素を用いる技術が開示されているが（例えば、特許文献１参照。）、高価であるほか、ガラスを用いているため安全性、軽量性、加工性の点で使用が限られる。
【０００３】
樹脂製で赤色や橙色を強調する眼鏡用レンズはなく、単純に染料を用いて赤色や橙色の波長を透過させるだけでは色の強調はできず、視認性を得ることは難しい。また、選択する染料によっては成形時の分解等が生じる等の問題がある。
一方、アンスラキノン系の染料は、ブルーイング剤や着色剤として一般に使用されており、眼鏡用レンズには０．１〜２質量ｐｐｍ程度の使用により、ポリカーボネート樹脂に基づくレンズの黄色味を消すことが知られている（例えば、特許文献２参照。）。
その他、意匠性を持たすために染料を用いて眼鏡用レンズを着色することは知られているが、赤色や橙色が強調されて見える眼鏡用レンズとして特定の染料を特定量用いることは知られていない。
【先行技術文献】
【特許文献】
【０００４】
【特許文献１】特開２０００−７５１２８号公報
【特許文献２】ＷＯ２００５／０６９０６１号パンフレット
【発明の概要】
【発明が解決しようとする課題】
【０００５】
本発明は、赤色や橙色が強調されて見え、さらに樹脂レンズとして眼鏡及びゴーグル等に使用され得る、眼鏡及びゴーグル用樹脂成形体を提供することを目的とするものである。
【課題を解決するための手段】
【０００６】
本発明者らは、鋭意検討を進めた結果、透明性樹脂及びアンスラキノン系染料を含有する樹脂組成物の成形体について、特定の波長における透過率が特定の値を示すようにすることにより、上記目的を達成することを見出し、本発明を完成した。
【０００７】
すなわち、本発明は、下記の眼鏡及びゴーグル用樹脂成形体、これを用いてなる眼鏡及びゴーグル用樹脂レンズを提供する。
１．透明性樹脂１００質量部及びアンスラキノン系染料０．００２〜０．０１５質量部を含有する樹脂組成物を成形してなる樹脂成形体であって、可視光線透過率が２０〜５０％、５４０〜５６０ｎｍにおける透過率が１０〜４５％、６５０ｎｍにおける透過率が７０〜９０％であることを特徴とする、赤色が強調される、眼鏡及びゴーグル用樹脂成形体。
２．さらに６２０ｎｍにおける透過率が６０％以上であり、赤色及び橙色が強調される、上記１に記載の眼鏡及びゴーグル用樹脂成形体。
３．さらに６００ｎｍにおける透過率が５０％以上である、上記２に記載の眼鏡及びゴーグル用樹脂成形体。
【０００８】
４．アンスラキノン系染料が、吸収極大を５３０〜６１０ｎｍに有し、かつ、樹脂成形体の透過率が７００ｎｍ以上の長波長域において８０％以上となるものである、上記１〜３のいずれかに記載の眼鏡及びゴーグル用樹脂成形体。
５．透明性樹脂が芳香族ポリカーボネート樹脂である、上記１〜４のいずれかに記載の眼鏡及びゴーグル用樹脂成形体。
６．上記１〜５のいずれかに記載の樹脂成形体及び偏光フィルムを用いてなる、眼鏡及びゴーグル用樹脂レンズ。
【発明の効果】
【０００９】
本発明の樹脂成形体を使用することにより、赤色や橙色が強調されて見え、さらに樹脂製のレンズであるため、安全かつ軽量な眼鏡及びゴーグルを提供することができる。
【図面の簡単な説明】
【００１０】
【図１】実施例２，４における、透過率（％）対波長（ｎｍ）を示した図である。
【図２】実施例５における、透過率（％）対波長（ｎｍ）を示した図である。
【図３】比較例３，５，６における、透過率（％）対波長（ｎｍ）を示した図である。
【発明を実施するための形態】
【００１１】
［樹脂組成物］
本発明の眼鏡及びゴーグル用樹脂成形体は、透明性樹脂及びアンスラキノン系染料を含有する樹脂組成物を成形してなるものである。透明性樹脂、アンスラキノン系染料、及びその他必要に応じて含有させることができる添加剤について説明する。
（透明性樹脂）
本発明で用いられる透明性樹脂としては、特に制限はなく、例えば、ポリカーボネート樹脂、ポリカーボネート系共重合体樹脂、ポリメチルメタクリレート樹脂、ポリスチレン樹脂、ポリアリレート樹脂、ポリスチレン樹脂、メチルメタクリレート−スチレン共重合体樹脂（ＭＳ樹脂）、非結晶性ポリエステル（ＰＥＴ−Ｇ）及び非結晶性ナイロン等が挙げられ、使用環境や要求特性に応じて適宜選択すればよい。なかでも芳香族ポリカーボネート樹脂が好ましい。
芳香族ポリカーボネート樹脂の市販品としては、例えば出光興産株式会社製の商品名タフロンＦＮ１７００Ａ、ＦＮ１９００Ａ、ＦＮ２２００Ａ、ＦＮ２５００Ａ等が挙げられる。
また、芳香族ポリカーボネート樹脂の粘度平均分子量は、１５，０００〜２７，０００程度であることが好ましい。
【００１２】
（アンスラキノン系染料）
本発明で用いられるアンスラキノン系染料は、赤色及び橙色以外の色相を有する波長の光を吸収し遮光するという役割を果たすものである。
すなわち、本発明において必須成分とするアンスラキノン系染料は、赤色波長（約６１０〜７８０ｎｍ）及び橙色波長（約５９０〜６１０ｎｍ）の光を強調するために、吸収極大を５３０〜６１０ｎｍに有し、かつ、透明性樹脂１００質量部に対して該アンスラキノン系染料を０．００２〜０．０１５質量部配合した樹脂組成物を成形してなる樹脂成形体とした際に、７００ｎｍ以上の長波長域において透過率が８０％以上となり殆んど光を吸収しない作用を有するアンスラキノン系染料である（以下、単にアンスラキノン系染料ということがある。）。
また、アンスラキノン系染料は、分散染料及び油溶性染料の両方に分類され、これを含有する樹脂組成物は、通常成形時に分解せず、安定していることが認められている。
【００１３】
上記のようなアンスラキノン系染料の市販品としては、例えば三菱化学株式会社製の商品名ダイアレジン・バイオレットＤ（吸収極大：５５６ｎｍ）及びダイアレジン・レッドＨ５Ｂ（吸収極大：５４１ｎｍ）、並びにランクセス株式会社製の商品名マクロレックスレッド バイオレットＲ（吸収極大：５４０ｎｍ）等が挙げられる。これらの染料は、１種を単独で使用してもよく、２種以上を組み合わせて使用してもよい。
また、本発明の目的を損ねない範囲において、上記アンスラキノン系染料と他の染料を併用することもできる。
併用することのできる他の染料としては、例えば三菱化学株式会社製の商品名ダイアレジン・ブルーＪ及びダイアレジン・イエローＨ２Ｂ、並びにランクセス株式会社製の商品名マクロレックス バイオレットＢ及びマクロレックス バイオレット３Ｒ等が挙げられる。これらの他の染料は、１種を単独で併用してもよく、２種以上を組み合わせて併用してもよい。
【００１４】
吸収極大を５３０〜６１０ｎｍに有し、樹脂成形体とした際に、樹脂成形体の透過率が７００ｎｍ以上の長波長域において８０％以上となるように作用するアンスラキノン系染料の配合量は、透明性樹脂１００質量部に対し０．００２〜０．０１５質量部である。アンスラキノン系染料の配合量は、後述する成形体の各波長における透過率を制御するものであり、求められる赤色及び橙色の強度や成形体の厚さ等に応じて適宜調整されるが、配合量が０．００２質量部未満であると赤色及び橙色以外の色相の波長の透過率を効果的に抑制することができず、赤色及び橙色が強調されない。また、配合量が０．０１５質量部超であると可視光線透過率が低下し、視認性が劣るため好ましくない。
例えば、成形体の厚さが２ｍｍである場合、赤色及び橙色を強調させるには上記アンスラキノン系染料の配合量は、透明性樹脂１００質量部に対し０．００２〜０．０１質量部であることが好ましく、０．００２〜０．００７質量部であることがより好ましい。
【００１５】
（添加剤）
本発明における樹脂組成物には、前記透明性樹脂及びアンスラキノン系染料の他に、酸化防止剤、紫外線吸収剤、離型剤及び耐候剤等のポリカーボネート樹脂組成物に一般に添加することができる各種添加剤を適宜含有させることができる。
酸化防止剤としては、例えばフェノール系酸化防止剤、リン系酸化防止剤、イオウ系酸化防止剤、ビタミン系酸化防止剤、ラクトン系酸化防止剤及びアミン系酸化防止剤等が挙げられる。これらは、１種を単独で使用してもよく、２種以上を組み合わせて使用してもよい。
紫外線吸収剤としては、例えばベンゾトリアゾール系紫外線吸収剤、サリチレート系紫外線吸収剤、ベンゾフェノン系紫外線吸収剤及びトリアジン系紫外線吸収剤等が挙げられる。これらは、１種を単独で使用してもよく、２種以上を組み合わせて使用してもよい。
離型剤としては、例えばステアリン酸モノグリセライド、ペンタエリスリトールテトラステアレート及びペンタエリスリトールテトラパルミテート等が挙げられる。これらは、１種を単独で使用してもよく、２種以上を組み合わせて使用してもよい。
【００１６】
［成形体］
（透過率）
本発明の樹脂成形体は、赤色又は赤色及び橙色が強調されて見ることができる、眼鏡及びゴーグル等に用いられるものである。人は目に入った光の波長によって、波長ごとの固有の色を脳で判断し色を識別する。そのため、可視光線波長領域（約３８０〜７８０ｎｍ）において、赤色の波長（約６１０〜７８０ｎｍ）及び橙色の波長（約５９０〜６１０ｎｍ）以外の波長の光の透過を抑制することによって、赤色及び橙色を強調することができる。
本発明において、赤色を強調する場合には、成形体の厚さに応じて、（ａ）可視光線透過率が２０〜５０％、（ｂ）５４０〜５６０ｎｍにおける透過率が１０〜４５％、好ましくは２０〜４５％、より好ましくは２５〜４０％、（ｃ）６５０ｎｍにおける透過率が７０〜９０％、好ましくは８０〜９０％となるように前記アンスラキノン系染料の配合量を調整すればよい。
【００１７】
赤色及び橙色を強調する場合には、成形体の厚さに応じて、上記（ａ）〜（ｃ）に加えて、（ｄ）６２０ｎｍにおける透過率が６０％以上、好ましくは７０％以上、より好ましくは８０％以上となるように前記アンスラキノン系染料の配合量を調整すればよい。
また、上記（ａ）〜（ｄ）に加えて、（ｅ）６００ｎｍにおける透過率が５０％以上であるとさらに赤色及び橙色が強調されるため好ましい。
赤色を強調する場合並びに赤色及び橙色を強調する場合のいずれの場合においても、５４０〜５６０ｎｍにおける透過率が４５％よりも大きいと、赤色及び橙色が強調されない。
また、５００ｎｍ以下の領域は特に制限はないが、色の鮮やかさという観点からは透過率が５０％以上であることが好ましく、その他例えばサングラス米国規格(ANSI Z80.3)を満たすためにこの領域の透過率を調整することができる。
【００１８】
（成形方法）
本発明の樹脂成形体は、透明性樹脂及びアンスラキノン系染料、さらに必要に応じ添加されるその他の染料及び各種添加剤を含む樹脂組成物を、公知の成形方法、例えば中空成形法、射出成形法、押出成形法、真空成形法、圧空成形法、熱曲げ成形法、圧縮成形法、カレンダー成形法、回転成形法等を適用することにより、成形体とすることができる。
（眼鏡及びゴーグル用樹脂レンズ）
本発明の樹脂成形体は、表面にハードコート層、反射防止層及び防曇コート層等の保護層を形成し、さらに必要に応じ偏光フィルム等を公知の方法により設けることによって、眼鏡及びゴーグル用樹脂レンズとすることができる。
なお、前記の樹脂組成物に含有することができる染料は、本発明の目的を損ねない範囲において、コート層、フィルム層のいずれに用いてもよい。
【実施例】
【００１９】
本発明を実施例によりさらに詳しく説明するが、本発明はこれらにより何ら限定されるものではない。
【００２０】
実施例及び比較例で用いた各成分は次のとおりである。
（透明性樹脂）
・芳香族ポリカーボネート樹脂：商品名 タフロンＦＮ１９００Ａ、出光興産株式会社製
〔ＰＴＢＰを末端基に有するＢＰＡポリカーボネート、粘度平均分子量＝１９，２００〕
（アンスラキノン系染料）
・商品名 ダイアレジン・バイオレットＤ、三菱化学株式会社製（吸収極大：５５６ｎｍ）
・商品名 ダイアレジン・レッドＨ５Ｂ、三菱化学株式会社製（吸収極大：５４１ｎｍ）
・商品名 マクロレックスレッド バイオレットＲ、ランクセス株式会社製（吸収極大：５４０ｎｍ）
【００２１】
（他の染料）
・商品名 ダイアレジン・ブルーＪ、三菱化学株式会社製（吸収極大：５８８ｎｍ）
・商品名 ダイアレジン・イエロー Ｈ２Ｇ、三菱化学株式会社製（吸収極大：４６５ｎｍ）
・商品名 マクロレックス バイオレット３Ｒ、ランクセス株式会社製（吸収極大：５５８ｎｍ）
・商品名 マクロレックス バイオレットＢ、ランクセス株式会社製（吸収極大：５８７ｎｍ）
・商品名 ダイアレジン・ブルーＧ、三菱化学株式会社製（吸収極大：５８７ｎｍ）
（添加剤）
・耐候剤：商品名 チヌビン３２６、日本チバガイギー株式会社製
・酸化防止剤：商品名 Ｉｒｇａｆｏｓ１６８、チバスペシャリティ・ケミカルズ社製
【００２２】
［実施例１〜５及び比較例１〜６］
表１に示す割合で上記各成分を配合し、５０ｍｍ径の単軸押出機（機種名：ＮＶＣ−５０、谷藤機械工業株式会社製）に供給して２８０℃で溶融混練し、ストランド状に押出した後、切断してペレットとした。
得られたペレットを、１２０℃で５時間乾燥させ後、射出成形機（型式：ＩＳ１００ＥＮ、東芝機械株式会社製）成形温度２８０℃、金型温度８０℃の条件で射出成形して、厚さ２ｍｍの試験片を得た。
得られた試験片を用いて下記試験により評価し、その結果を表１に示す。
【００２３】
（可視光線透過率）
ＤＩＧＩＴＡＬ ＨＡＺＥ ＣＯＭＰＵＴＥＲ（ＨＧＭ−２ＤＰ、スガ試験機株式会社製）を用い、可視光領域３５０〜８００ｎｍにおける透過率をＪＩＳ Ｋ７３６１−１に準拠して測定した。
（分光光線透過率）
分光光度計（Ｕ−４１００、株式会社日立製作所製）を用い、４４０ｎｍ、５４０〜５６０ｎｍ、６００ｎｍ（橙色を示す波長）、６２０ｎｍ（赤色及び橙色を示す波長）、６５０ｎｍ（赤色を示す波長）における各波長の透過率をＪＩＳ Ｋ７１０５に準拠して測定した。
（色調）
赤色及び橙色のそれぞれの色調について目視観察し、試験片を用いない場合と比べ、非常に強調されて見える場合を「優」、強調されて見える場合を「良」、変化が見られない場合を「変化なし」とした。
【００２４】
【表１】
2010204383.tif 000003
【００２５】
表１から、実施例では赤色及び橙色が強調されて見えたのに対し、アンスラキノン系染料の配合量が本発明において定めた範囲外である比較例１〜４や、他の染料のみを用いた比較例４〜６では、試験片を用いない場合と比べ赤色及び橙色の色調の変化は見られなかった。
また、図１に示した実施例２及び４から、アンスラキノン系染料の配合量により各波長における透過率が変化することがわかる。
図３に示した比較例３から、アンスラキノン系染料の配合量が少なすぎると光の吸収が十分でなく、赤色及び橙色の波長の光が強調されないことがわかり、比較例５及び６から、アンスラキノン系染料の代わりに他の染料のみを、規定した範囲内の量で配合した場合には、各波長において目的とした透過率とすることができないことがわかる。
【産業上の利用可能性】
【００２６】
本発明の樹脂成形体を用いることにより、赤色や橙色が強調されて見える樹脂レンズを提供することができるため、本発明の樹脂成形体は、運転用、アウトドアスポーツ用あるいは色弱者用の眼鏡、ゴーグル、サングラス等に好適に利用することができる。
【図１】
2010204383.tif 000004
【図２】
2010204383.tif 000005
【図３】
2010204383.tif 000006